【手続補正書】
【提出日】平成18年2月3日(2006.2.3)
【手続補正１】
【補正対象書類名】明細書
【補正対象項目名】特許請求の範囲
【補正方法】変更
【補正の内容】
【特許請求の範囲】
【請求項１】  ａ）５〜４５重量％の、少なくとも７００のメルトインデックスを有し、３０重量％より多い酢酸ビニルを含むエチレン酢酸ビニル、
ｂ）１０〜６０重量％の、スチレン、α−メチルスチレン及び／またはビニルトルエン、並びにそれらのポリマー、コポリマー及びターポリマー由来の熱可塑性炭化水素樹脂、
ｃ）５〜２５重量％の相溶性接着促進性粘着付与剤及び
ｄ）１０〜４０重量％の５４℃（１３０°Ｆ）〜８２℃（１８０°Ｆ）の融点を有するワックスを含む接着剤組成物。
【請求項２】  請求項１の接着剤組成物であって、さらに５〜２５重量％の、少なくとも４００のメルトインデックスを有し、３０重量％未満の酢酸ビニルを含むエチレン酢酸ビニルを含む前記組成物。
【請求項３】  ホットメルト接着剤組成物を利用して形成されたカートン、ケースまたはトレーであって、前記接着剤は、
ａ）５〜４５重量％の、少なくとも７００のメルトインデックスを有し、３０重量％より多い酢酸ビニルを含むエチレン酢酸ビニル、
ｂ）１０〜６０重量％の、スチレン、α−メチルスチレン及び／またはビニルトルエン、並びにそれらのポリマー、コポリマー及びターポリマー由来の熱可塑性炭化水素樹脂、
ｃ）５〜２５重量％の相溶性接着促進性粘着付与剤及び
ｄ）１０〜４０重量％の５４℃（１３０°Ｆ）〜７７℃（１７０°Ｆ）の融点を有するワックスを含むものである、前記カートン、ケースまたはトレー。
【請求項４】  ａ）５〜４５重量％の、少なくとも７００のメルトインデックスを有し、３０重量％より多い酢酸ビニルを含むエチレン酢酸ビニル、
ｂ）１０〜６０重量％の、スチレン、α−メチルスチレン及び／またはビニルトルエン、並びにそれらのポリマー、コポリマー及びターポリマー由来の熱可塑性炭化水素樹脂、
ｃ）５〜２５重量％の、テルペン、フェノール性テルペン、変性テルペン及びそれらの組み合わせからなる群から選択された相溶性接着促進性粘着付与剤及び
ｄ）１０〜４０重量％の５４℃（１３０°Ｆ）〜８２℃（１８０°Ｆ）の融点を有するワックスを含む接着剤組成物。
【請求項５】  ホットメルト接着剤を利用して形成されたカートン、ケースまたはトレーであって、前記接着剤は、
ａ）５〜４５重量％の、少なくとも７００のメルトインデックスを有し、３０重量％より多い酢酸ビニルを含むエチレン酢酸ビニル、
ｂ）１０〜６０重量％の、スチレン、α−メチルスチレン及び／またはビニルトルエン、並びにそれらのポリマー、コポリマー及びターポリマー由来の熱可塑性炭化水素樹脂、
ｃ）５〜２５重量％の、テルペン、フェノール性テルペン、変性テルペン及びそれらの組み合わせからなる群から選択された、相溶性接着促進性粘着付与剤及び
ｄ）１０〜４０重量％の５４℃（１３０°Ｆ）〜７７℃（１７０°Ｆ）の融点を有するワックスを含むものである、前記カートン、ケースまたはトレー。
【請求項６】  接着剤組成物であって、
ａ）５〜４５重量％の、少なくとも７００のメルトインデックスを有し、３０重量％より多い酢酸ビニルを含むエチレン酢酸ビニル、
ｂ）５〜２５重量％の、少なくとも４００のメルトインデックスを有し、３０重量％未満の酢酸ビニルを含むエチレン酢酸ビニル、
ｃ）１０〜６０重量％の、スチレン、α−メチルスチレン及び／またはビニルトルエン、並びにそれらのポリマー、コポリマー及びターポリマー由来の熱可塑性炭化水素樹脂、
ｄ）５〜２５重量％の相溶性接着促進性粘着付与剤であって、ロジン、ロジン誘導体、ロジンエステル、芳香族炭化水素、脂肪族炭化水素、芳香族的に変性された脂肪族炭化水素、ガムロジン、ウッドロジン、トール油ロジン、蒸留ロジン、水素化ロジン、２量化ロジン、重合ロジン、天然ロジンのグリセロールエステル、変性ロジンのグリセロールエステル、天然ロジンのペンタエリスリトールエステル、変性ロジンのペンタエリスリトールエステル、淡色ウッドロジンのグリセロールエステル、水素化ロジンのグリセロールエステル、重合ロジンのグリセロールエステル、水素化ロジンのペンタエリスリトールエステル、ロジンのフェノール性変性ペンタエリスリトールエステル及びそれらの組み合わせからなる群から選択された前記粘着付与剤、及び
ｅ）１０〜４０重量％の５４℃（１３０°Ｆ）〜８２℃（１８０°Ｆ）の融点を有するワックスを含む前記接着剤。
【請求項７】  ホットメルト接着剤組成物を利用して形成されたカートン、ケースまたはトレーであって、前記接着剤が、
ａ）５〜４５重量％の、少なくとも７００のメルトインデックスを有し、３０重量％より多い酢酸ビニルを含むエチレン酢酸ビニル、
ｂ）５〜２５重量％の、少なくとも４００のメルトインデックスを有し、３０重量％未満の酢酸ビニルを含むエチレン酢酸ビニル、
ｃ）１０〜６０重量％の、スチレン、α−メチルスチレン及び／またはビニルトルエン、並びにそれらのポリマー、コポリマー及びターポリマー由来の熱可塑性炭化水素樹脂、
ｄ）５〜２５重量％の相溶性接着促進性粘着付与剤であって、ロジン、ロジン誘導体、ロジンエステル、脂肪族炭化水素、芳香族炭化水素、芳香族的に変性された脂肪族炭化水素、ガムロジン、ウッドロジン、トール油ロジン、蒸留ロジン、水素化ロジン、２量化ロジン、重合ロジン、天然ロジンのグリセロールエステル、変性ロジンのグリセロールエステル、天然ロジンのペンタエリスリトールエステル、変性ロジンのペンタエリスリトールエステル、淡色ウッドロジンのグリセロールエステル、水素化ロジンのグリセロールエステル、重合ロジンのグリセロールエステル、水素化ロジンのペンタエリスリトールエステル、ロジンのフェノール性変性ペンタエリスリトールエステル及びそれらの組み合わせからなる群から選択された前記粘着付与剤、及び
ｅ）１０〜４０重量％の５４℃（１３０°Ｆ）〜８２℃（１８０°Ｆ）の融点を有するワックスを含むものである、前記カートン、ケースまたはトレー。
【請求項８】  ａ）２０〜２５重量％の、メルトインデックスが１０００dg／分で、４０重量％の酢酸ビニルを含むエチレン酢酸ビニル、
ｂ）１０〜１５重量％の、メルトインデックスが８００dg／分で、２８重量％の酢酸ビニルを含むエチレン酢酸ビニル、
ｃ）２０〜３０重量％の環球軟化点が１００℃のＫＲＹＳＴＡＬＥＸ（登録商標）３１００、
ｄ）１〜１０重量％の軟化点が３８℃（１００°Ｆ）のロジンエステル粘着付与剤及び
ｅ）２０〜３５重量％の融点６６℃（１５０°Ｆ）のパラフィンワックスを含む、接着剤。
【請求項９】  ａ）３０〜４０重量％の、メルトインデックスが１０００dg／分で、４０重量％の酢酸ビニルを含むエチレン酢酸ビニル、
ｂ）２０〜３０重量％の環球軟化点が１００℃のＫＲＹＳＴＡＬＥＸ（登録商標）３１００、
ｃ）１〜１５重量％のフェノール性テルペン及び
ｄ）２０〜３５重量％の融点６６℃（１５０°Ｆ）のパラフィンワックスを含む、接着剤。
【請求項１０】  ａ）２０〜２５重量％の、メルトインデックスが１０００dg／分で、４０重量％の酢酸ビニルを含むエチレン酢酸ビニル、
ｂ）１０〜１５重量％の、メルトインデックスが８００dg／分で、２８重量％の酢酸ビニルを含むエチレン酢酸ビニル、
ｃ）２０〜３０重量％の環球軟化点が１００℃である、ＫＲＹＳＴＡＬＥＸ（登録商標）３１００、
ｄ）１〜１０重量％の軟化点３８℃（１００°Ｆ）のロジンエステル粘着付与剤、
ｅ）１〜１０重量％の軟化点４３℃（１１０°Ｆ）の炭化水素粘着付与剤、及び
ｆ）２０〜３５重量％の融点６６℃（１５０°Ｆ）のパラフィンワックスを含む、接着剤。